(57)【要約】      （修正有）【課題】偏光子の膜厚を薄くすることにより液晶表示におけるコントラストを改善した偏光板の製造方法を提供する。【解決手段】偏光子と該偏光子に隣接する少なくとも１枚の偏光板保護フィルムを有する偏光板の製造方法において、偏光子を形成するためのポリマーと偏光板保護フィルムを形成するためのポリマーを溶融流延共押出製膜方法により積層して積層体を作製する工程、該積層体を延伸する工程を有することを特徴とする偏光板の製造方法。【選択図】図１
2009258218.tif 000002
【特許請求の範囲】
【請求項１】
偏光子と該偏光子に隣接する少なくとも１枚の偏光板保護フィルムを有する偏光板の製造方法において、偏光子を形成するためのポリマーと偏光板保護フィルムを形成するためのポリマーを溶融流延共押出製膜方法により積層して積層体を作製する工程、該積層体を延伸する工程を有することを特徴とする偏光板の製造方法。
【請求項２】
請求項１に記載の製造方法で得られることを特徴とする偏光板。
【請求項３】
請求項２の偏光板を用いたことを特徴とする液晶表示装置。
【発明の詳細な説明】
【技術分野】
【０００１】
本発明は、偏光板、その製造方法および液晶表示装置に関し、より詳しくは偏光子の膜厚を薄くすることにより液晶表示におけるコントラストを改善した偏光板の製造方法に関する。
【背景技術】
【０００２】
液晶表示装置に使用される偏光板は、通常ポリビニルアルコール系ポリマーをフィルム状に形成し（以下、ＰＶＡ系フィルムと略す）、そのフィルムにヨウ素または二色性染料を吸着させることによって形成された偏光子の両面を、２枚の偏光板保護フィルムで挟む構成が取られている。
【０００３】
ＰＶＡ系フィルムへのヨウ素または二色性染料の吸着は、フィルムのごく表面の領域に限られていることが知られており、それ以外の領域は、フィルムのヘイズを大きくし結果、液晶表示のコントラストを劣化させる要因となり、そのためできるだけ薄い偏光子を作製することが望まれていた。
【０００４】
ＰＶＡ系フィルムへヨウ素または二色性染料を吸着させて偏光子とする方法は、通常ＰＶＡ系フィルムをヨウ素または二色性染料を含有させた水溶液に浸漬し、その後一軸方向に延伸することで行われている。
【０００５】
そして偏光板は、前述のようにして作製した偏光子を、あらかじめ作製した２枚の偏光板保護フィルムで貼合することで作製される（特許文献１）。
【０００６】
しかしながらこの方法では、偏光子の膜厚が１０μｍよりも薄くなると、フィルムの強度が著しく低下するため、偏光子と偏光板保護フィルムを貼合する際の取り扱いが極めて難しくなり、実際に１０μｍ以下の偏光子を使用した偏光板の大量生産はされていない。
【０００７】
一方、このようなＰＶＡ系フィルムの強度不足等を補うために、他のポリマーで偏光子を作製する試みがされてきているが、偏光子本来の要求性能である偏光度が必ずしも満足いくものではなく、いまだ実用化は難しい状況にある（特許文献２）。
【０００８】
薄くするだけであれば特許文献３にあるように塗布型偏光子の技術が開示されているが、塗布しただけの偏光子では偏光度が十分ではない。
【特許文献１】特開２００８−４０４８７号公報
【特許文献２】特開２００４−３３３８４９号公報
【特許文献３】特表２００５−５０９９１９号公報
【発明の開示】
【発明が解決しようとする課題】
【０００９】
したがって本発明の目的は、偏光子の膜厚を薄くすることにより液晶表示におけるコントラストを改善した偏光板の製造方法を提供することにある。
【課題を解決するための手段】
【００１０】
本発明の上記目的は、下記構成により達成された。
１．偏光子と該偏光子に隣接する少なくとも１枚の偏光板保護フィルムを有する偏光板の製造方法において、偏光子を形成するためのポリマーと偏光板保護フィルムを形成するためのポリマーを共溶融流延押出により積層して積層体を作製する工程、該積層体を延伸する工程を有することを特徴とする偏光板の製造方法。
２．前記１に記載の製造方法で得られることを特徴とする偏光板。
３．前記２の偏光板を用いたことを特徴とする液晶表示装置。
【発明の効果】
【００１１】
本発明により、偏光子の膜厚を薄くした偏光板を作製することができ、液晶表示におけるコントラストを改善することができる。
【発明を実施するための最良の形態】
【００１２】
以下本発明を実施するための最良の形態について詳細に説明するが、本発明はこれらに限定されるものではない。
【００１３】
通常の偏光板の製造方法においては、完成品である偏光子と偏光板保護フィルムとを貼合するのに対し、本発明では、偏光子とする前の未延伸状態で偏光板保護フィルムと積層することにより、延伸して薄膜とした場合であっても、偏光板保護フィルムが存在するため偏光子のフィルム強度低下を防ぐことができることを特徴とする。
【００１４】
したがって、積層体を延伸する工程では偏光板保護フィルムを両面に設けてもよいが、偏光子のフィルム強度低下を防ぐことができるのであれば、偏光子の少なくとも片面に隣接して偏光板保護フィルムを設けることで本発明の目的を達成することができる。
＜偏光子を形成するためのポリマー＞
本発明の偏光子を形成するためのポリマーとしては、目的に応じて任意の適切な偏光子を形成するポリマーが採用され得る。
【００１５】
例えば、ポリビニルアルコール（ＰＶＡ）系ポリマー、部分ホルマール化ポリビニルアルコール系ポリマー、エチレン・酢酸ビニル共重合体系部分ケン化ポリマー等の親水性ポリマーが好ましい。
【００１６】
本発明の偏光子では、これらのポリマーにヨウ素や二色性染料等の二色性物質を吸着させて一軸延伸したフィルム、ポリビニルアルコールの脱水処理物やポリ塩化ビニルの脱塩酸処理物等ポリエン系配向フィルム等を使用することができる。
【００１７】
本発明に用いられる二色性染料としては、分子構造上二色性を有する直接染料、分散染料および酸性染料などを挙げることができ、これらの中でも、分解などの変質を起こさない二色性染料を用いることが好ましい。
【００１８】
具体的には、黄色系、橙色系、青色系、紫色系、赤色系などの染料を使用することができる。代表的な二色系染料としては、例えば、Ｃ．Ｉ．Ｄｉｒｅｃｔ系のブラック１７，１９および１５４、ブラウン４４，１０６，１９５，２１０および２２３、レッド２，２３，２８，３１，３７，３９，７９，８１，２４０，２４２および２４７、ブルー１，１５，２２，７８，９０，９８，１５１，１６８，２０２，２３６，２４９および２７０、バイオレット９，１２，５１および９８、グリーン１および８５、イエロー８，１２，４４，８６および８７、オレンジ２６，３９，１０６および１０７等の直接染料；Ｃ．Ｉ．Ｄｉｓｐｅｒｓｅ系のブルー２１４、レッド６０、イエロー５６等の分散染料を挙げることができる。
【００１９】
偏光板では、通常、ニュートラルグレイ色が使用される。可視光領域である４００〜７００ｎｍに一定の吸収を有する偏光フィルムを得るためには、二色性染料を２種以上併用する。
【００２０】
また、二色性染料として好適な化合物としては、アゾ系、キノフタロン系、アントラキノン系およびペリレン系の化合物を挙げることができる。
【００２１】
二色性染料の使用量は、ＰＶＡ系フィルムに対する染料の着色能力および目的とする偏光子の厚さを考慮して決定される。例えば、厚さ３〜３０μｍの偏光子を得る場合には、ＰＶＡ系フィルムに対する染料の割合は０．００００１〜０．５質量％であることが好ましい。
【００２２】
偏光子がＰＶＡ系フィルムである場合、押出成形する際の溶融混合物のうち、１０〜７０質量％の偏光子を形成するポリマーを含有することが好ましい。
【００２３】
積層後に延伸することから、ポリビニルアルコール等の偏光子を形成するポリマーを膨潤させ、偏光板保護フィルムとの接着性を得るために可塑剤を使用することもできる。
【００２４】
可塑剤としては、グリセリン、ポリエチレングリコール、グリコール、プロピレングリコールモノアルキルエーテル（アルキル基の炭素原子数として１〜４）またはプロピレングリコールモノアルキルエーテル酢酸エステル（アルキル基の炭素原子数として１〜４）等を５質量％以上、より好ましくは５〜８０質量％以上含有するのが好ましい。
【００２５】
また溶融混合物には、界面活性剤を添加することができ、シリコーン化合物を添加することが好ましい。例えば、ポリエーテル変性シリコーンオイルなどが好ましく添加される。ポリエーテル変性シリコーンオイルの数平均分子量は、例えば、１０００〜１０００００、好ましくは、２０００〜５００００が適当であり、数平均分子量が１０００未満では、塗膜の乾燥性が低下し、逆に、数平均分子量が１０００００を越えると、表面にブリードアウトしにくくなる傾向にある。
【００２６】
また、ホウ酸等の架橋効果を有する化合物を混合させてもよい。
【００２７】
延伸後の膜厚としては１〜５０μｍ、好ましくは２〜３０μｍである。
＜偏光板保護フィルムを形成するためのポリマー＞
本発明の偏光板保護フィルムを形成するポリマーとしては、偏光板の保護フィルムとして使用できる任意の適切なフィルムが採用され得る。
【００２８】
このようなフィルムの主成分となる材料の具体例としては、セルロースエステル、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、アクリル系、アセテート系等のポリマーが挙げられる。
【００２９】
また、アクリル系、ウレタン系、アクリルウレタン系、エポキシ系、シリコーン系等の熱硬化型ポリマーまたは紫外線硬化型ポリマー等も挙げられる。
【００３０】
この他にも、例えば、シロキサン系ポリマー等のガラス質系ポリマーも挙げられる。また、特開２００１−３４３５２９号公報（ＷＯ０１／３７００７）に記載のポリマーフィルムも使用できる。
【００３１】
このフィルムの材料としては、例えば、側鎖に置換または非置換のイミド基を有する熱可塑性ポリマーと、側鎖に置換または非置換のフェニル基ならびにニトリル基を有する熱可塑性ポリマーを含有するポリマー組成物が使用でき、例えば、イソブテンとＮ−メチルマレイミドからなる交互共重合体と、アクリロニトリル・スチレン共重合とを有するポリマー組成物が挙げられる。
【００３２】
これらのポリマーのなかでも、偏光子と同時に延伸処理することが可能なポリマーが選択される。つまり、偏光子を形成するためのポリマーのガラス転移温度（以下、Ｔｇと略す）、溶融温度（以下、Ｔｍと略す）に対して±３０℃の範囲でＴｇ、Ｔｍを有するポリマーであることが好ましい。
【００３３】
本発明の前記偏光板保護フィルムが、セルロースエステルである場合を具体例として説明する。
【００３４】
本発明の偏光板保護フィルムは、少なくともセルロースエステルおよび可塑剤を加熱溶融させてフィルム状に形成することが好ましい。
【００３５】
本発明における溶融流延とは、溶媒を用いず、セルロースエステルを流動性を示す温度まで加熱溶融し、その後、流動性のセルロースエステルを流延することを溶融流延として定義する。
【００３６】
加熱溶融する成形法はさらに詳細には溶融押出成形法、プレス成形法、インフレーション法、射出成形法、ブロー成形法、延伸成形法などに分類できる。これらの中で、機械的強度および表面精度などに優れるフィルムを得るためには、溶融押出し法が優れている。
【００３７】
本発明の可塑剤としては、偏光子を延伸することを考慮し偏光子を形成するポリマーと相溶性のよい可塑剤を使用するのが好ましい。
【００３８】
本発明の製造方法では、水性可塑剤に疎水性可塑剤を混合して用いることが好ましい。水性可塑剤とは、２５℃での１００ｇの純水への溶解量が５ｇ以上のものをいう。好ましくは、７ｇ以上である。疎水性可塑剤とは、２５℃での１００ｇの純水への溶解量が５ｇ未満のものをいう。好ましくは、３ｇ以下である。
【００３９】
本発明に用いる可塑剤としては、通常偏光板用保護フィルムとして使用することができる可塑剤を適宜採用することができる。例えばリン酸エステル誘導体、カルボン酸エステル誘導体が好ましく用いられる。
【００４０】
また、特開２００３−１２８５９号に記載の重量平均分子量が５００以上１００００以下であるエチレン性不飽和モノマーを重合して得られるポリマー、アクリル系ポリマー、芳香環を側鎖に有するアクリル系ポリマーまたはシクロヘキシル基を側鎖に有するアクリル系ポリマーなども好ましく用いられる。
【００４１】
本発明の可塑剤は、水溶性可塑剤と疎水性可塑剤とは、構造的に近似しているものであっても、水に対する溶解性が異なることによって、フィルムの平面性、光学特性への寄与が大きくことなり、水溶性の相違をもって同じ系統の化合物から適宜選択することができる。
＜可塑剤＞
可塑剤としては、アルコール系化合物、リン酸エステル系可塑剤、エチレングリコールエステル系可塑剤、グリセリンエステル系可塑剤、ジグリセリンエステル系可塑剤（脂肪酸エステル）、多価アルコールエステル系可塑剤、ジカルボン酸エステル系可塑剤、多価カルボン酸エステル系可塑剤、ポリマー可塑剤等が挙げられる。
【００４２】
添加量はセルロースエステル１００質量部に対して好ましくは１〜５０質量％、より好ましくは３〜３０質量％である。特に５〜１５質量％が好ましい。
（アルコール系化合物）
本発明に用いられるアルコール系化合物は、１価〜多価のアルコール系化合物を用いることができる。
【００４３】
具体的には、１価のアルコールとしては、ブチルアルコール、（ｉｓｏ−またはｎ−）アミルアルコール、ヘキシルアルコール、ヘプチルアルコール、１−オクタノール、２−エチルヘキシルアルコール、ｎ−ドデシルアルコール、ラウリルアルコール、オレイルアルコール等、２価のアルコールとしては、１，５−ペンタジオール、エチレングリコール、プロピレングリコール、２メチル２，４−ペンタジオール、１，６−ヘキサンジオール等、３価のアルコールとしては、トリメチロールプロパン、トリメチロールエタン、グリセリン、フィタントリオール等、４価のアルコールとしては、ペンタエリスリトール、ジグリセリン等、多価アルコールとしては、ポリグリセリンが挙げられる。
【００４４】
これらの中で、炭素数が７以上の１価のアルコールが好ましい。さらに沸点が１６０℃以上であることが好ましい。
【００４５】
また、水溶性となる為ブリードアウト耐性が劣化する。上記アルコール系化合物の中では、ヘプチルアルコール、１−オクタノール、２−エチルヘキシルアルコール、ｎ−ドデシルアルコール、ラウリルアルコール、オレイルアルコール等が本発明の効果を得る上で好ましいアルコール系化合物である。
【００４６】
以下、その他で本発明に好ましく用いられる可塑剤についてさらに説明する。具体例はこれらに限定されるものではない。
（リン酸エステル系の可塑剤）
具体的には、トリアセチルホスフェート、トリブチルホスフェート等のリン酸アルキルエステル、トリシクロベンチルホスフェート、シクロヘキシルホスフェート等のリン酸シクロアルキルエステル、トリフェニルホスフェート、トリクレジルホスフェート、クレジルフェニルホスフェート、オクチルジフェニルホスフェート、ジフェニルビフェニルホスフェート、トリオクチルホスフェート、トリブチルホスフェート、トリナフチルホスフェート、トリキシリルオスフェート、トリスオルト−ビフェニルホスフェート等のリン酸アリールエステルが挙げられる。
【００４７】
これらの置換基は、同一でもあっても異なっていてもよく、さらに置換されていても良い。またアルキル基、シクロアルキル基、アリール基のミックスでも良く、また置換基同志が共有結合で結合していても良い。
（エチレングリコールエステル系の可塑剤）
具体的には、エチレングリコールジアセテート、エチレングリコールジブチレート等のエチレングリコールアルキルエステル系の可塑剤、エチレングリコールジシクロプロピルカルボキシレート、エチレングリコールジシクロヘキルカルボキシレート等のエチレングリコールシクロアルキルエステル系の可塑剤、エチレングリコールジベンゾエート、エチレングリコールジ４−メチルベンゾエート等のエチレングリコールアリールエステル系の可塑剤が挙げられる。
（グリセリンエステル系の可塑剤）
具体的にはトリアセチン、トリブチリン、グリセリンジアセテートカプリレート、グリセリンオレートプロピオネート等のグリセリンアルキルエステル、グリセリントリシクロプロピルカルボキシレート、グリセリントリシクロヘキシルカルボキシレート等のグリセリンシクロアルキルエステル、グリセリントリベンゾエート、グリセリン４−メチルベンゾエート等のグリセリンアリールエステル、ジグリセリンテトラアセチレート、ジグリセリンテトラプロピオネート、ジグリセリンアセテートトリカプリレート、ジグリセリンテトララウレート、等のジグリセリンアルキルエステル、ジグリセリンテトラシクロブチルカルボキシレート、ジグリセリンテトラシクロペンチルカルボキシレート等のジグリセリンシクロアルキルエステル、ジグリセリンテトラベンゾエート、ジグリセリン３−メチルベンゾエート等のジグリセリンアリールエステル等が挙げられる。
（多価アルコールエステル系の可塑剤）
具体的には、特開２００３−１２８２３号公報の段落３０〜３３記載の多価アルコールエステル系可塑剤が挙げられる。
（ジカルボン酸エステル系の可塑剤）
具体的には、ジドデシルマロネート（Ｃ１）、ジオクチルアジペート（Ｃ４）、ジブチルセバケート（Ｃ８）等のアルキルジカルボン酸アルキルエステル系の可塑剤、ジシクロペンチルサクシネート、ジシクロヘキシルアジーペート等のアルキルジカルボン酸シクロアルキルエステル系の可塑剤、ジフェニルサクシネート、ジ４−メチルフェニルグルタレート等のアルキルジカルボン酸アリールエステル系の可塑剤、ジヘキシル−１，４−シクロヘキサンジカルボキシレート、ジデシルビシクロ［２．２．１］ヘプタン−２，３−ジカルボキシレート等のシクロアルキルジカルボン酸アルキルエステル系の可塑剤、ジシクロヘキシル−１，２−シクロブタンジカルボキシレート、ジシクロプロピル−１，２−シクロヘキシルジカルボキシレート等のシクロアルキルジカルボン酸シクロアルキルエステル系の可塑剤、ジフェニル−１，１−シクロプロピルジカルボキシレート、ジ２−ナフチル−１，４−シクロヘキサンジカルボキシレート等のシクロアルキルジカルボン酸アリールエステル系の可塑剤、ジエチルフタレート、ジメチルフタレート、ジオクチルフタレート、ジブチルフタレート、ジ−２−エチルヘキシルフタレート等のアリールジカルボン酸アルキルエステル系の可塑剤、ジシクロプロピルフタレート、ジシクロヘキシルフタレート等のアリールジカルボン酸シクロアルキルエステル系の可塑剤、ジフェニルフタレート、ジ４−メチルフェニルフタレート等のアリールジカルボン酸アリールエステル系の可塑剤が挙げられる。
（多価カルボン酸エステル系の可塑剤）
具体的には、トリドデシルトリカルバレート、トリブチル−ｍｅｓｏ−ブタン−１，２，３，４−テトラカルボキシレート等のアルキル多価カルボン酸アルキルエステル系の可塑剤、トリシクロヘキシルトリカルバレート、トリシクロプロピル−２−ヒドロキシ−１，２，３−プロパントリカルボキシレート等のアルキル多価カルボン酸シクロアルキルエステル系の可塑剤、トリフェニル２−ヒドロキシ−１，２，３−プロパントリカルボキシレート、テトラ３−メチルフェニルテトラヒドロフラン−２，３，４，５−テトラカルボキシレート等のアルキル多価カルボン酸アリールエステル系の可塑剤、テトラヘキシル−１，２，３，４−シクロブタンテトラカルボキシレート、テトラブチル−１，２，３，４−シクロペンタンテトラカルボキシレート等のシクロアルキル多価カルボン酸アルキルエステル系の可塑剤、テトラシクロプロピル−１，２，３，４−シクロブタンテトラカルボキシレート、トリシクロヘキシル−１，３，５−シクロヘキシルトリカルボキシレート等のシクロアルキル多価カルボン酸シクロアルキルエステル系の可塑剤、トリフェニル−１，３，５−シクロヘキシルトリカルボキシレート、ヘキサ４−メチルフェニル−１，２，３，４，５，６−シクロヘキシルヘキサカルボキシレート等のシクロアルキル多価カルボン酸アリールエステル系の可塑剤、トリドデシルベンゼン−１，２，４−トリカルボキシレート、テトラオクチルベンゼン−１，２，４，５−テトラカルボキシレート等のアリール多価カルボン酸アルキルエステル系の可塑剤、トリシクロペンチルベンゼン−１，３，５−トリカルボキシレート、テトラシクロヘキシルベンゼン−１，２，３，５−テトラカルボキシレート等のアリール多価カルボン酸シクロアルキルエステル系の可塑剤トリフェニルベンゼン−１，３，５−テトラカルトキシレート、ヘキサ４−メチルフェニルベンゼン−１，２，３，４，５，６−ヘキサカルボキシレート等のアリール多価カルボン酸アリールエステル系の可塑剤が挙げられる。
（ポリマー可塑剤）
本発明のセルロースエステルフィルムはポリマー可塑剤を使用することも好ましい。
【００４８】
その中でも特にアクリル系ポリマーが好ましい。具体的には、脂肪族炭化水素系ポリマー、脂環式炭化水素系ポリマー、ポリアクリル酸エチル、ポリメタクリル酸メチル、メタクリル酸メチルとメタクリル酸−２−ヒドロキシエチルとの共重合体（例えば、共重合比１：９９〜９９：１の間の任意の比率）等のアクリル系ポリマー、ポリビニルイソブチルエーテル、ポリＮ−ビニルピロリドン等のビニル系ポリマー、メタクリル酸メチルとＮ−ビニルピロリドンの共重合体（例えば、共重合比１：９９〜９９：１の間の任意の比率）、ポリスチレン、ポリ４−ヒドロキシスチレン等のスチレン系ポリマー、メタクリル酸メチルと４−ヒドロキシスチレンの共重合体（例えば、共重合比１：９９〜９９：１の間の任意の比率）、ポリブチレンサクシネート、ポリエチレンテレフタレート、ポリエチレンナフタレート等のポリエステル、ポリエチレングリコール、ポリエチレンオキシド、ポリプロピレンオキシド等のポリエーテル、ポリアミド、ポリウレタン、ポリウレア等が挙げられる。
【００４９】
数平均分子量は１，０００〜５００，０００程度が好ましく、特に好ましくは、５０００〜２０００００である。１，０００以下では揮発性が大きくなり、５００，０００を超えると可塑化能力が低下する傾向があり、セルロースエステル光学フィルムの機械的性質に悪影響を及ぼす可能性がある。
【００５０】
これらポリマー可塑剤は１種のモノマーの繰り返し単位からなる単独重合体でも、複数のモノマーの繰り返し構造体を有する共重合体でもよい。また、上記ポリマーを２種以上併用して用いてもよい。
（糖エステル可塑剤）
本発明のセルロースエステルフィルムは、フラノース構造およびピラノース構造から選押出機少なくとも一種の構造が１〜１２個結合した糖化合物の水酸基をエステル化した糖エステル可塑剤を使用することも好ましい。
【００５１】
本発明に用いられる糖エステル化合物としては、グルコース、ガラクトース、マンノース、フルクトース、キシロース、アラビノース、ラクトース、スクロース、セロビオース、セロトリオース、マルトトリオース、ラフィノースなどが挙げられるが、特にフラノース構造とピラノース構造を両方有するものが好ましい。例としてはスクロースが挙げられる。
【００５２】
市販品としては、例えばモノペットＳＢ（第一工業製薬（株）製）等が挙げられる。
【００５３】
上記可塑剤の中でも熱溶融時に揮発成分を生成しないことが一般的には好ましい。具体的には特表平６−５０１０４０号に記載されている不揮発性リン酸エステルが挙げられ、例えばアリーレンビス（ジアリールホスフェート）エステルや上記例示化合物の中ではトリメチロールプロパントリベンゾエート等が好ましいがこれらに限定されるものではない。
【００５４】
揮発成分が上記可塑剤の熱分解によるとき、上記可塑剤の熱分解温度Ｔｄ（１．０）は、１．０質量％減少したときの温度と定義すると、フィルム形成材料の溶融温度よりも高いことが求められる。
【００５５】
可塑剤は、上記目的のために、セルロースエステルに対する添加量が他のフィルム構成材料よりも多く、揮発成分の存在は得られるフィルムの品質に与える劣位となる影響が大きいためである。熱分解温度Ｔｄ（１．０）は、市販の示差熱重量分析（ＴＧ−ＤＴＡ）装置で測定することができる。
＜セルロースエステル＞
本発明に用いるセルロースエステルは、炭素数２〜２２程度のカルボン酸エステルであり、芳香族カルボン酸のエステルでもよく、特にセルロースの低級脂肪酸エステルであることが好ましい。
【００５６】
セルロースの低級脂肪酸エステルにおける低級脂肪酸とは炭素原子数が６以下の脂肪酸を意味している。水酸基に結合するアシル基は、直鎖であっても分岐してもよく、また環を形成してもよい。さらに別の置換基が置換してもよい。
【００５７】
同じ置換度である場合、前記炭素数が多いとフィルムの腰がなくなるため、炭素数としては炭素数２〜６のアシル基の中で選択することが好ましい。
【００５８】
本発明のセルロースエステルとしては、アセチル基置換度Ｘとプロピオニル基の置換度Ｙが２．０≦Ｘ＋Ｙ≦３．０、１．１≦Ｙ≦２．０が好ましく、さらに１．１≦Ｙ≦１．８が好ましい。
【００５９】
アシル基の置換度の測定方法はＡＳＴＭ−Ｄ８１７−９６に準じて測定することができる。
【００６０】
セルロースエステルの分子量は数平均分子量（Ｍｎ）で６００００〜３０００００のものが好ましく、７００００〜２０００００のものがさらに好ましい。本さらに用いられるセルロースエステルは重量平均分子量（Ｍｗ）／数平均分子量（Ｍｎ）比が４．０以下であることが好ましく、さらに好ましくは１．４〜２．３である。
【００６１】
セルロースエステルの平均分子量および分子量分布は、ゲルパーミエーションクロマトグラフィー（ＧＰＣ）を用い測定できるので、これを用いて数平均分子量（Ｍｎ）、重量平均分子量（Ｍｗ）を算出し、その比を計算することができる。
【００６２】
測定条件は以下の通りである。
【００６３】
溶媒：      メチレンクロライド
カラム：    Ｓｈｏｄｅｘ  Ｋ８０６，Ｋ８０５，Ｋ８０３Ｇ（昭和電工（株）製を３本接続して使用した）
カラム温度：２５℃
試料濃度：  ０．１質量％
検出器：    ＲＩ  Ｍｏｄｅｌ  ５０４（ＧＬサイエンス社製）
ポンプ：    Ｌ６０００（日立製作所（株）製）
流量：      １．０ｍｌ／ｍｉｎ
校正曲線：  標準ポリスチレンＳＴＫ  ｓｔａｎｄａｒｄ  ポリスチレン（東ソー（株）製）Ｍｗ＝１，０００，０００〜５００迄の１３サンプルによる校正曲線を使用した。１３サンプルは、ほぼ等間隔に用いることが好ましい。
【００６４】
本発明のセルロースエステル中の残留硫酸含有量は、硫黄元素換算で０．１〜４５ｐｐｍの範囲であることが好ましい。これらは塩の形で含有していると考えられる。残留硫酸含有量が４５ｐｐｍを超えると熱溶融時のダイリップ部の付着物が増加する傾向がある。
【００６５】
また、熱延伸時や熱延伸後でのスリッティングの際に破断しやすくなる傾向がある。したがって１〜３０ｐｐｍの範囲がより好ましい。残留硫酸含有量は、ＡＳＴＭ  Ｄ８１７−９６に規定の方法により測定することができる。
【００６６】
本発明のセルロースエステル中の遊離酸含有量は、１〜５００ｐｐｍであることが好ましい。上記の範囲であると、ダイリップ部の付着物の増加がなく、また破断しにくい。
【００６７】
さらに、本発明については、１〜１００ｐｐｍの範囲であることが好ましく、さらに破断しにくくなる。特に１〜７０ｐｐｍの範囲が好ましい。遊離酸含有量はＡＳＴＭ  Ｄ８１７−９６に規定の方法により測定することができる。
【００６８】
合成したセルロースエステルの洗浄を、溶液流延法に用いられる場合に比べて、さらに十分に行うことによって、残留アルカリ土類金属含有量、残留硫酸含有量、および残留酸含有量を上記の範囲とすることができ好ましい。
【００６９】
また、セルロースエステルの洗浄は、水に加えて、メタノール、エタノールのような貧溶媒、あるいは結果として貧溶媒であれば貧溶媒と良溶媒の混合溶媒を用いることができ、残留酸以外の無機物、低分子の有機不純物を除去することができる。
【００７０】
また、本発明のセルロースエステルはフィルムにしたときの輝点異物が少ないものであることが好ましい。輝点異物は、輝点の直径０．０１ｍｍ以上が２００個／ｃｍ２以下であることが好ましく、さらに１００個／ｃｍ２以下であることが好ましく、５０個／ｃｍ２以下であることが好ましく、３０個／ｃｍ２以下であることが好ましく、１０個／ｃｍ２以下であることが好ましいが、皆無であることが最も好ましい。
【００７１】
また、０．００５〜０．０１ｍｍ以下の輝点についても２００個／ｃｍ２以下であることが好ましく、さらに１００個／ｃｍ２以下であることが好ましく、５０個／ｃｍ２以下であることが好ましく、３０個／ｃｍ２以下であることが好ましく、１０個／ｃｍ２以下であることが好ましいが、皆無であることが最も好ましい。
＜その他の添加剤＞
本発明におけるセルロースエステルフィルムには、フィルムの劣化を防止する酸化防止剤、紫外線吸収機能を付与する紫外線吸収剤、フィルムに滑り性を付与する微粒子（マット剤）、フィルムのリターデーションを調整するリターデーション調整剤等の添加剤を含有させても良い。
〈酸化防止剤〉
本発明では、酸化防止剤としては、通常知られているものを使用することができる。
【００７２】
特に、ラクトン系、イオウ系、フェノール系、二重結合系、ヒンダードアミン系、リン系化合物のものを好ましく用いることができる。
【００７３】
例えば、チバ・ジャパン株式会社から、“ＩｒｇａｆｏｓＸＰ４０”、“ＩｒｇａｆｏｓＸＰ６０”という商品名で市販されているものを含むものが好ましい。
【００７４】
上記フェノール系化合物としては、２，６−ジアルキルフェノールの構造を有するものが好ましく、例えば、チバ・ジャパン株式会社、“Ｉｒｇａｎｏｘ１０７６”、“Ｉｒｇａｎｏｘ１０１０”、（株）ＡＤＥＫＡ“アデカスタブＡＯ−５０”という商品名で市販されているものが好ましい。
【００７５】
上記リン系化合物は、例えば、住友化学株式会社から、“ＳｕｍｉｌｉｚｅｒＧＰ”（ＡＯ２）、株式会社ＡＤＥＫＡから“ＡＤＫ  ＳＴＡＢ  ＰＥＰ−２４Ｇ”、“ＡＤＫ  ＳＴＡＢ  ＰＥＰ−３６”（ＡＯ１）および“ＡＤＫ  ＳＴＡＢ  ３０１０”、チバ・ジャパン株式会社から“ＩＲＧＡＦＯＳ  Ｐ−ＥＰＱ”（ＡＯ４）、堺化学工業株式会社から“ＧＳＹ−Ｐ１０１”（ＡＯ３）という商品名で市販されているものが好ましい。
【００７６】
上記ヒンダードアミン系化合物は、例えば、チバ・ジャパン株式会社から、“Ｔｉｎｕｖｉｎ１４４（ＡＯ２）”および“Ｔｉｎｕｖｉｎ７７０”、株式会社ＡＤＥＫＡから“ＡＤＫ  ＳＴＡＢ  ＬＡ−５２”という商品名で市販されているものが好ましい。
【００７７】
上記イオウ系化合物は、例えば、住友化学株式会社から、“Ｓｕｍｉｌｉｚｅｒ  ＴＰＬ−Ｒ”および“Ｓｕｍｉｌｉｚｅｒ  ＴＰ−Ｄ”という商品名で市販されているものが好ましい。
【００７８】
上記二重結合系化合物は、住友化学株式会社から、“Ｓｕｍｉｌｉｚｅｒ  ＧＭ”（ＡＯ５）および“Ｓｕｍｉｌｉｚｅｒ  ＧＳ”（ＡＯ３）という商品名で市販されているものが好ましい。
【００７９】
さらに、酸捕捉剤として米国特許第４，１３７，２０１号明細書に記載されているような、エポキシ基を有する化合物を含有させることも可能である。
【００８０】
これらの酸化防止剤等は、再生使用される際の工程に合わせて適宜添加する量が決められるが、一般には、フィルムの主原料である樹脂に対して、０．０５〜２０質量％、好ましくは０．１〜１質量％の範囲で添加される。
【００８１】
これらの酸化防止剤は、一種のみを用いるよりも数種の異なった系の化合物を併用することで相乗効果を得ることができる。例えば、ラクトン系、リン系、フェノール系および二重結合系化合物の併用は好ましい。
〈リターデーション調整剤〉
本発明のセルロースエステルフィルムにおいてリターデーションを調整するための化合物を含有させてもよい。
【００８２】
リターデーションを調整するために添加する化合物は、欧州特許第９１１，６５６Ａ２号明細書に記載されているような、二つ以上の芳香族環を有する芳香族化合物を使用することもできる。
【００８３】
また２種類以上の芳香族化合物を併用してもよい。該芳香族化合物の芳香族環には、芳香族炭化水素環に加えて、芳香族性ヘテロ環を含む。芳香族性ヘテロ環であることが特に好ましく、芳香族性ヘテロ環は一般に不飽和ヘテロ環である。中でも１，３，５−トリアジン環を有する化合物が特に好ましい。
〈着色剤〉
本発明においては、着色剤を使用することが好ましい。着色剤と言うのは染料や顔料を意味するが、本発明では、液晶画面の色調を青色調にする効果またはイエローインデックスの調整、ヘイズの低減を有するものを指す。
【００８４】
着色剤としては各種の染料、顔料が使用可能だが、アントラキノン染料、アゾ染料、フタロシアニン顔料などが有効である。
〈紫外線吸収剤〉
本発明に用いられる紫外線吸収剤は特に限定されないが、例えばオキシベンゾフェノン系化合物、ベンゾトリアゾール系化合物、サリチル酸エステル系化合物、ベンゾフェノン系化合物、シアノアクリレート系化合物、トリアジン系化合物、ニッケル錯塩系化合物、無機粉体等が挙げられる。高分子型の紫外線吸収剤としてもよい。
〈マット剤〉
本発明では、フィルムの滑り性を付与するためにマット剤を添加することが好ましい。
【００８５】
本発明で用いられるマット剤としては、得られるフィルムの透明性を損なうことがなく、溶融時の耐熱性があれば無機化合物または有機化合物どちらでもよく、例えば、タルク、マイカ、ゼオライト、ケイソウ土、焼成珪成土、カオリン、セリサイト、ベントナイト、スメクタイト、クレー、シリカ、石英粉末、ガラスビーズ、ガラス粉、ガラスフレーク、ミルドファイバー、ワラストナイト、窒化ホウ素、炭化ホウ素、ホウ化チタン、炭酸マグネシウム、重質炭酸カルシウム、軽質炭酸カルシウム、珪酸カルシウム、珪酸アルミニウム、珪酸マグネシウム、アルミノ珪酸マグネシウム、アルミナ、シリカ、酸化亜鉛、二酸化チタン、酸化鉄、酸化マグネシウム、酸化ジルコニウム、水酸化アルミニウム、水酸化カルシウム、水酸化マグネシウム、硫酸カルシウム、硫酸バリウム、炭化ケイ素、炭化アルミニウム、炭化チタン、窒化アルミニウム、窒化ケイ素、窒化チタン、ホワイトカーボンなどが挙げられる。
【００８６】
これらのマット剤は、単独でも二種以上併用しても使用できる。粒径や形状（例えば針状と球状など）の異なる粒子を併用することで高度に透明性と滑り性を両立させることもできる。
【００８７】
これらの中でも、セルロースエステルと屈折率が近いので透明性（ヘイズ）に優れる二酸化珪素が特に好ましく用いられる。
【００８８】
二酸化珪素の具体例としては、アエロジル２００Ｖ、アエロジルＲ９７２Ｖ、アエロジルＲ９７２、Ｒ９７４、Ｒ８１２、２００、３００、Ｒ２０２、ＯＸ５０、ＴＴ６００（以上日本アエロジル（株）製）、シーホスターＫＥＰ−１０、シーホスターＫＥＰ−３０、シーホスターＫＥＰ−５０（以上、株式会社日本触媒製）、サイロホービック１００（富士シリシア製）、ニップシールＥ２２０Ａ（日本シリカ工業製）、アドマファインＳＯ（アドマテックス製）等の商品名を有する市販品などが好ましく使用できる。
【００８９】
粒子の形状としては、不定形、針状、扁平、球状等特に制限なく使用できるが、特に球状の粒子を用いると得られるフィルムの透明性が良好にできるので好ましい。粒子の大きさは、可視光の波長に近いと光が散乱し、透明性が悪くなるので、可視光の波長より小さいことが好ましく、さらに可視光の波長の１／２以下であることが好ましい。
【００９０】
粒子の大きさが小さすぎると滑り性が改善されない場合があるので、８０ｎｍから１８０ｎｍの範囲であることが特に好ましい。
【００９１】
なお、粒子の大きさとは、粒子が１次粒子の凝集体の場合は凝集体の大きさを意味する。また、粒子が球状でない場合は、その投影面積に相当する円の直径を意味する。
〈粘度低下剤〉
本発明において、溶融粘度を低減する目的として、水素結合性溶媒を添加することができる。水素結合性溶媒とは、Ｊ．Ｎ．イスラエルアチビリ著、「分子間力と表面力」（近藤保、大島広行訳、マグロウヒル出版、１９９１年）に記載されるように、電気的に陰性な原子（酸素、窒素、フッ素、塩素）と電気的に陰性な原子と共有結合した水素原子間に生ずる、水素原子媒介「結合」を生ずることができるような有機溶媒、すなわち、結合モーメントが大きく、かつ水素を含む結合、例えば、Ｏ−Ｈ（酸素水素結合）、Ｎ−Ｈ（窒素水素結合）、Ｆ−Ｈ（フッ素水素結合）を含むことで近接した分子同士が配列できるような有機溶媒をいう。
【００９２】
これらは、セルロース樹脂の分子間水素結合よりもセルロースとの間で強い水素結合を形成する能力を有するもので、本発明で行う溶融流延法においては、用いるセルロース樹脂単独のガラス転移温度よりも、水素結合性溶媒の添加によりセルロース樹脂組成物の溶融温度を低下することができる。
【００９３】
または同じ溶融温度においてセルロース樹脂よりも水素結合性溶媒を含むセルロース樹脂組成物の溶融粘度を低下することができる。
【００９４】
水素結合性溶媒としては、例えば、アルコール類：例えば、メタノール、エタノール、プロパノール、イソプロパノール、ｎ−ブタノール、ｓｅｃ−ブタノール、ｔ−ブタノール、２−エチルヘキサノール、ヘプタノール、オクタノール、ノナノール、ドデカノール、エチレングリコール、プロピレングリコール、ヘキシレングリコール、ジプロピレングリコール、ポリエチレングリコール、ポリプロピレングリコール、メチルセロソルブ、エチルセロソルブ、ブチルセロソルブ、ヘキシルセロソルブ、グリセリン等、ケトン類：アセトン、メチルエチルケトン等、カルボン酸類：例えば蟻酸、酢酸、プロピオン酸、酪酸等、エーテル類：例えば、ジエチルエーテル、テトラヒドロフラン、ジオキサン等、ピロリドン類：例えば、Ｎ−メチルピロリドン等、アミン類：例えば、トリメチルアミン、ピリジン等、等を例示することができる。
【００９５】
これら水素結合性溶媒は、単独で、または２種以上混合して用いることができる。これらのうちでも、アルコール、ケトン、エーテル類が好ましく、特にメタノール、エタノール、プロパノール、イソプロパノール、オクタノール、ドデカノール、エチレングリコール、グリセリン、アセトン、テトラヒドロフランが好ましい。
【００９６】
さらに、メタノール、エタノール、プロパノール、イソプロパノール、エチレングリコール、グリセリン、アセトン、テトラヒドロフランのような水溶性溶媒が特に好ましい。ここで水溶性とは、水１００ｇに対する溶解度が１０ｇ以上のものをいう。
【００９７】
これらの溶媒は、溶融製膜時に揮発し、最終的には含有溶媒量として０．０１質量％以下とされる。
＜偏光子を形成するためのポリマーと偏光板保護フィルムを形成するためのポリマーを積層して積層体を作製する工程＞
本発明では、偏光子を形成するためのポリマーと偏光板保護フィルムを形成するためのポリマーとを溶融流延共押出製膜方法により積層する工程を有する。
＜溶融流延共押出製膜方法による積層する工程＞
以下、製造方法の全体について述べる。
【００９８】
〈溶融ペレット製造工程〉
溶融流延共押出製膜に用いる偏光子を形成するためのポリマー、偏光板保護フィルムを形成するためのポリマー、はその他の添加剤との混合物をあらかじめ混錬してペレット化しておくことが好ましい。
【００９９】
ペレット化は、公知の方法でよく、例えば、偏光子を形成するためのポリマーや偏光板保護フィルムを形成するためのポリマー、可塑剤、その他添加剤をフィーダーで押出機に供給し１軸や２軸の押出機を用いて混錬し、ダイからストランド状に押出し、水冷または空冷し、カッティングすることでできる。
【０１００】
原材料は、押出する前に乾燥しておくことが原材料の分解を防止する上で重要である。特にセルロースエステルは吸湿しやすいので、除湿熱風乾燥機や真空乾燥機で７０〜１４０℃で３時間以上乾燥し、水分率を２００ｐｐｍ以下、さらに１００ｐｐｍ以下にしておくことが好ましい。
【０１０１】
添加剤は、押出機に供給押出機合しておいてもよいし、それぞれ個別のフィーダーで供給してもよい。酸化防止剤等少量の添加剤は、均一に混合するため、事前に混合しておくことが好ましい。
【０１０２】
酸化防止剤の混合は、固体同士で混合してもよいし、必要により、酸化防止剤を溶剤に溶解しておき、偏光子を形成するためのポリマーや偏光板保護フィルムを形成するためのポリマーに含浸させて混合してもよく、あるいは噴霧して混合してもよい。
【０１０３】
真空ナウターミキサーなどが乾燥と混合を同時にできるので好ましい。また、フィーダー部やダイからの出口など空気と触れる場合は、除湿空気や除湿したＮ２ガスなどの雰囲気下にすることが好ましい。
【０１０４】
押出機は、せん断力を抑え、樹脂が劣化（分子量低下、着色、ゲル生成等）しないようにペレット化可能でなるべく低温で加工することが好ましい。例えば、２軸押出機の場合、深溝タイプのスクリューを用いて、同方向に回転させることが好ましい。混錬の均一性から、噛み合いタイプが好ましい。
【０１０５】
以上のようにして得られたペレットを用いてフィルム製膜を行う。ペレット化せず、原材料の粉末をそのままフィーダーで押出機に供給し、そのままフィルム製膜することも可能である。
【０１０６】
〈溶融混合物をダイから冷却ロールへ押し出す工程〉
偏光子を形成するためのポリマーを溶融混合物としてから流延ダイまで導入するラインと、偏光板保護フィルムを形成するためのポリマーを溶融混合物としてから流延ダイまで導入するラインとは併設され、偏光子を形成するためのポリマー溶融混合物を、偏光板保護フィルムを形成するためのポリマー混合物が挟むように３層の溶融混合物が流延ダイにおいて積層される。
【０１０７】
まず、作製したペレットを１軸や２軸タイプの押出機を用いて、押し出す際の溶融温度Ｔｍを２００〜３００℃程度とし、リーフディスクタイプのフィルターなどでろ過し異物を除去した後、Ｔダイからフィルム状に共押出し、冷却ロール上で固化し、弾性タッチロールと押圧しながら流延する。
【０１０８】
供給ホッパーから押出機へ導入する際は真空下または減圧下や不活性ガス雰囲気下にして酸化分解等を防止することが好ましい。なお、Ｔｍは、押出機のダイ出口部分の温度である。
【０１０９】
ダイに傷や可塑剤の凝結物等の異物が付着するとスジ状の欠陥が発生する場合がある。このような欠陥のことをダイラインとも呼ぶが、ダイライン等の表面の欠陥を小さくするためには、押出機からダイまでの配管には樹脂の滞留部が極力少なくなるような構造にすることが好ましい。ダイの内部やリップにキズ等が極力無いものを用いることが好ましい。
【０１１０】
押出機やダイなどの溶融樹脂と接触する内面は、表面粗さを小さくしたり、表面エネルギーの低い材質を用いるなどして、溶融樹脂が付着し難い表面加工が施されていることが好ましい。具体的には、ハードクロムメッキやセラミック溶射したものを表面粗さ０．２Ｓ以下となるように研磨したものが挙げられる。
【０１１１】
本発明の冷却ロールには特に制限はないが、高剛性の金属ロールで内部に温度制御可能な熱媒体または冷媒体が流れるような構造を備えるロールであり、大きさは限定されないが、溶融押し出されたフィルムを冷却するのに十分な大きさであればよく、通常冷却ロールの直径は１００ｍｍから１ｍ程度である。
【０１１２】
冷却ロールの表面材質は、炭素鋼、ステンレス、アルミニウム、チタンなどが挙げられる。さらに表面の硬度をあげたり、樹脂との剥離性を改良するため、ハードクロムメッキや、ニッケルメッキ、非晶質クロムメッキなどや、セラミック溶射等の表面処理を施すことが好ましい。
【０１１３】
冷却ロール表面の表面粗さは、Ｒａで０．１μｍ以下とすることが好ましく、さらに０．０５μｍ以下とすることが好ましい。ロール表面が平滑であるほど、得られるフィルムの表面も平滑にできるのである。もちろん表面加工した表面はさらに研磨し上述した表面粗さとすることが好ましい。
【０１１４】
本発明の弾性タッチロールとしては、特開平０３−１２４４２５号、特開平０８−２２４７７２号、特開平０７−１００９６０号、特開平１０−２７２６７６号、ＷＯ９７−０２８９５０、特開平１１−２３５７４７号、特開２００２−３６３３２号、特開２００５−１７２９４０号や特開２００５−２８０２１７号に記載されているような表面が薄膜金属スリーブ被覆シリコンゴムロールを使用することができる。
【０１１５】
冷却ロールからフィルムを剥離する際は、張力を制御してフィルムの変形を防止することが好ましい。
【０１１６】
〈積層体を延伸する工程〉
本発明では、上記のようにして得られたフィルムは冷却ロールに接する工程を通過後、偏光性を向上させるためさらに少なくとも搬送方向に対し１．０１〜５．０倍延伸する。
【０１１７】
延伸する方法は、公知のロール延伸機やテンターなどを好ましく用いることができる。
【０１１８】
通常、延伸温度は、通常、フィルムを構成する樹脂のＴｇ〜Ｔｇ＋５０℃、好ましくはＴｇ〜Ｔｇ＋４０℃の温度範囲で行われる。
【０１１９】
延伸は、幅手方向で制御された均一な温度分布下で行うことが好ましい。好ましくは±２℃以内、さらに好ましくは±１℃以内、特に好ましくは±０．５℃以内である。
【０１２０】
本発明において、積層体は、水中で延伸すること（以下、水中延伸と略す）も好ましくすることができる。
【０１２１】
本発明において、水中延伸は、流延製膜してロール状の積層体としたものを、巻き取るまでの間で、水を満たした水槽に所定の時間浸漬して行う。
【０１２２】
水中延伸の水は、純水、蒸留水、イオン交換水、水道水等、通常工業的に使用できるものをいずれも採用することができる。
【０１２３】
水中延伸に使用される水の温度は、室温以上１００℃以下であり、好ましくは、５０〜９８℃を選択することができる。
【０１２４】
水中延伸の時間は、積層体および偏光板の膜厚等の諸条件にしたがい、適宜定めることができるが、２０〜１２０μｍの積層体の場合、１〜１２０分、好ましくは、５〜７０分の範囲で選択することができる。
【０１２５】
水中延伸のための水槽は１槽以上に分離させてもよい。４槽以下であることが、工程管理の点から好ましい。複数の水槽を採用する場合、水槽の切り替わり箇所において、水切り処理をすることが好ましく、また、水槽毎の水の混じりあいを避けるために、別途シャワーによる水洗処理をしてもよい。最後の水槽を通過した後は、フィルムを乾燥させることが好ましい。
【０１２６】
水中延伸に使用する水は、使用時間を重ねることにより、積層体の添加剤の染み出しが発生し汚染されてくるが、汚染度を適宜測定し、新たな水に置き換えることができる。また、循環浄化使用することも可能である。
【０１２７】
複数水槽が採用された場合、水槽毎に前記諸条件は、適宜選択することができる。水槽の一部で、ケン化処理をすることも可能である。
【０１２８】
水中延伸するために水槽に浸漬されている間、積層体は、縦テンター等によって、幅保持されまたは幅手方向に延伸処理される。延伸処理は、通常、位相差の調整のために使用される処理をそのまま採用することができる。
【０１２９】
積層体が水中に導入され水中延伸されるが。これらの延伸は、複数回行っても良く、複数回行う際には、同時であっても逐次であっても良い。複数回の延伸を行った際には、全ての延伸倍率の積が、最終延伸倍率となる。例えば、２倍の延伸を２回行えば、最終延伸倍率は４倍となる。
【０１３０】
偏光子を製造するための延伸倍率としては、１．５〜８倍であることが好ましい。
【０１３１】
水中延伸する温度は、本発明の積層体を構成する各ポリマーのガラス転移温度との関係で適宜選択されるが、偏光子を形成するためのポリマーと偏光板保護フィルムを形成するためのポリマーのいずれか高い方のＴｇに対して（Ｔｇ−５０）〜（Ｔｇ＋５０）℃、より好ましくは（Ｔｇ−３０）〜（Ｔｇ＋３０）℃の範囲内で加熱して搬送方向（長手方向；ＭＤ）あるいは幅手方向（ＴＤ）に延伸することが好ましい。
【０１３２】
水中延伸の水には、塩、界面活性剤、ｐＨ調整剤、防腐剤等の添加剤を含有させてもよく、水のｐＨは１〜１２の間で緩衝剤を添加することにより適宜選択することができる。
【０１３３】
延伸後のホウ酸処理は、染色されたポリビニルアルコール系樹脂フィルムをホウ酸含有水溶液に浸漬することにより行われる。ホウ酸含有水溶液におけるホウ酸の量は、水１００質量部あたり、通常２〜１５質量部程度、好ましくは５〜１２質量部程度である。
【０１３４】
また、ホウ酸含有水溶液の温度は、通常５０℃以上であり、好ましくは５０〜８５℃であるが、水延伸温度との関係で決定される。
【０１３５】
ホウ酸処理後のＰＶＡ系フィルムの積層体は、通常、水洗処理される。水洗処理は、例えば、ホウ酸処理されたＰＶＡ系フィルムの積層体を水に浸漬することにより行われる。
【０１３６】
水洗後は乾燥処理がされる。水洗処理における水の温度は、通常５〜４０℃程度であり、浸漬時間は、通常１〜１８０秒程度である。その後に行われる乾燥処理は通常、熱風乾燥機や遠赤外線ヒーターを用いて行われる。乾燥温度は、通常４０〜１００℃である。乾燥処理の時間は、通常１２０〜６００秒程度である。
【０１３７】
こうして得られる偏光子においては、延伸方向に二色性色素が並ぶので、延伸方向が吸収軸となる。したがって、延伸を縦一軸延伸で行えば、ロール状で得られる偏光子の長手方向が吸収軸となる。
【０１３８】
本発明の偏光板は、隣接する山の頂点から谷の底点までの高さが３００ｎｍ以上であり、傾きが３００ｎｍ／ｍｍ以上の長手方向に連続するスジがないことが好ましい。
【０１３９】
スジの形状は、表面粗さ計を用いて測定したもので、具体的には、ミツトヨ製ＳＶ−３１００Ｓ４を使用して、先端形状が円錐６０°、先端曲率半径２μｍの触針（ダイヤモンド針）に測定力０．７５ｍＮの加重をかけながら、測定速度１．０ｍｍ／ｓｅｃでフィルムの巾方向に走査し、Ｚ軸（厚み方向）分解能０．００１μｍとして断面曲線を測定する。
【０１４０】
この曲線から、スジの高さは、山の頂点から谷の底点までの垂直距離（Ｈ）を読み取る。スジの傾きは、山の頂点から谷の底点までの水平距離（Ｌ）を読み取り、垂直距離（Ｈ）を水平距離（Ｌ）で除して求める。
＜清掃設備＞
本発明の製造装置には、ベルトおよびロールを自動的に清掃する装置を付加させることが好ましい。清掃装置については特に限定はないが、例えば、ブラシ・ロール、吸水ロール、粘着ロール、ふき取りロール等をニップする方式、清浄エアーを吹き掛けるエアーブロー方式、レーザーによる焼却装置、あるいはこれらの組み合わせなどがある。
【０１４１】
清掃用ロールをニップする方式の場合、ベルト線速度とローラ線速度を変えると清掃効果が大きい。
【０１４２】
本発明の偏光板は、長尺フィルムであることが好ましく、具体的には、１００ｍ〜５０００ｍ程度のものを示し、通常、ロール状で提供される形態のものである。また、偏光板の幅は１．３〜４ｍであることが好ましく、１．４〜２ｍであることがより好ましい。
＜機能性層＞
本発明の偏光板には、帯電防止層、ハードコート層、反射防止層、易滑性層、易接着層、防眩層、バリアー層、光学補償層等の機能性層を塗設してもよい。
【０１４３】
特に、帯電防止層、ハードコート層、反射防止層、易接着層、防眩層および光学補償層から選択された少なくとも１層を設けることが好ましい。この際、コロナ放電処理、プラズマ処理、薬液処理等の各種表面処理を必要に応じて施すことができる。
＜液晶表示装置＞
液晶表示装置には通常２枚の偏光板の間に液晶を含む基板が配置されているが、本発明の偏光板の製造方法で製造した偏光板を適用した液晶表示装置は、偏光子を薄くすることができることからコントラストに優れる。
【０１４４】
本発明の偏光板は垂直配向モードに代表されるＭＶＡ（Ｍｕｌｔｉ−ｄｏｍａｉｎ  Ｖｅｒｔｉｃａｌ  Ａｌｉｇｎｍｅｎｔ）モード、特に４分割されたＭＶＡモード、電極配置によってマルチドメイン化された公知のＰＶＡ（Ｐａｔｔｅｒｎｅｄ  Ｖｅｒｔｉｃａｌ  Ａｌｉｇｎｍｅｎｔ）モード、電極配置とカイラル能を融合したＣＰＡ（Ｃｏｎｔｉｎｕｏｕｓ  Ｐｉｎｗｈｅｅｌ  Ａｌｉｇｎｍｅｎｔ）モード、ＯＣＢ（Ｏｐｔｉｃａｌ  Ｃｏｍｐｅｎｓａｔｅｄ  Ｂｅｎｄ）モードへおよびＩＰＳモードに好ましく使用することができる。
【実施例】
【０１４５】
以下に実施例を挙げて本発明を具体的に説明するが、本発明はこれらに限定されるものではない。
【０１４６】
実施例１
図１記載の製造ラインにより連続的に作製した。
【０１４７】
（偏光板保護フィルム用組成物１）
セルロースアセテートプロピオネート（ＣＡＰ１）
（重量平均分子量；２０００００、アセチル基置換度；１．９５、プロピル基置換度；０．７５）                                                            １００質量部
ポリエチレングリコール（数平均分子量６００）                        １０質量部
トリメチロールプロパントリベンゾエート（（株）ＡＤＥＫＡ製）          ５質量部
モノペットＳＢ（第一工業製薬（株）製）                                ５質量部
ＴＩＮＵＶＩＮ１４４（チバ・ジャパン（株）製）                        ４質量部
紫外線吸収剤ＬＡ−３１（旭電化工業社製）                              １質量部
Ｉｒｇａｎｏｘ１０１０（チバ・ジャパン（株）製）                  ０．５質量部
アデカスタブＰＥＰ−３６（ＡＤＥＫＡ（株）製）                  ０．０８質量部
ＳｕｍｉｌｉｚｅｒＧＳ（住友化学（株）製）                        ０．２質量部
Ｒ９７２Ｖ（日本アエロジル社製）                                        ５０ｇ
（偏光子用組成物１）
エチレン変性ＰＶＡ１                                              １００質量部
（エチレン単位の含有量２．５モル％、ケン化度９９．９５モル％、重合度２４００）
グリセリン                                                        １７０質量部
染料  （Ｃ．Ｉ．Ｄｉｒｅｃｔ  Ｂｌａｃｋ１７）                  ０．７５質量部
水                                                                  １０質量部
上記偏光板保護フィルム用組成物１および偏光子用組成物１をヘンシェルミキサーにて３０００ｒｐｍ、３ｍｉｎの条件でそれぞれ攪拌し、添加剤の分散およびセルロースとの混合を行い、偏光板保護フィルム用混合物１および偏光子用混合物１を得た。
【０１４８】
得られたそれぞれの混合物を、真空乾燥機（ｙａｍａｔｏ社製ＤＰ４１）にて真空ポンプを引きながら、パージ口から露点−４０℃のＮ２ガスを注入し、ドライＮ２雰囲気下、１３０℃、３ｈｒの条件で乾燥を行った。
【０１４９】
乾燥後の混合物の水分量をカールフィッシャー水分量測定装置（ダイアインスツルメンツ社製：ＣＡ−０６、ＶＡ−０６）を用い電量滴定法にて測定したところ、１２０ｐｐｍであった。
【０１５０】
乾燥後の上記混合物を、３本の流延混合物を積層可能なＴダイを具備した２軸成形機に投入し、スクリュー回転数は２００ｒｐｍとし、押出し機内の温度（溶融温度）は２４０℃に設定し、溶融し流動化した偏光子混合物を偏光板保護フィルム混合物で挟む、１３０℃に保持された冷却ドラム上にキャスティングした後、冷却ドラムを搬送する間に製膜方向（ＭＤ）に１．２５倍延伸を行った。この時点で積層体１の膜厚は２５０μｍであった。
【０１５１】
製膜条件；（投入部温度）８０℃
（押出機温度）２４０℃
（Ｔダイ温度）２２２℃
（スクリュー回転数）２００ｒｐｍ
（押出し量）３ｋｇ／ｈｒ
（滞留時間）３分
（Ｔダイリップ）２５０μｍ
この積層体１を、１６５℃で幅手方向（ＴＤ）に５倍延伸し、試料偏光板１０１を得た。
【０１５２】
試料偏光板１０２〜では、延伸処理を下記の通り行った。
【０１５３】
この積層体１を水温８０℃の水槽１に導入し、２４０秒間でテンターにより５倍幅手方向（ＴＤ）に、２５０％／ｍｉｎの速度で延伸した。その後、下記条件の水槽２に搬送し５０℃、１２０秒浸漬した。
【０１５４】
（水槽２の条件）
硼酸濃度４０ｇ／Ｌ
塩化亜鉛濃度１０ｇ／Ｌ
水槽２で浸漬後、付着した水をスクイーズし、乾燥、延伸した積層体１を巻き取った。積層体１の膜厚は５０μｍ、偏光子部分の膜厚は１０μｍであった。
【０１５５】
さらに乾燥膜厚、延伸倍率を表１のようにして試料偏光板１０２〜１０５を試料偏光板１０１と同様に作製した。
【０１５６】
比較として、比較偏光板２０１を下記のように作製した。
【０１５７】
（比較偏光板２０１の作製）
偏光板保護フィルムとして、コニカミノルタタックＫＣ４ＵＹ（コニカミノルタオプト（株）製）を下記に記載するアルカリケン化処理した。
【０１５８】
〈アルカリケン化処理〉
ケン化工程    ２Ｍ−ＮａＯＨ    ５０℃    ９０秒
水洗工程      水                ３０℃    ４５秒
中和工程      １０質量％ＨＣｌ  ３０℃    ４５秒
水洗工程      水                ３０℃    ４５秒
ケン化処理後、水洗、中和、水洗の順に行い、次いで８０℃で乾燥を行った。
【０１５９】
〈偏光子の作製〉
厚さ１２０μｍの長尺ロールポリビニルアルコールフィルムを沃素１質量部、ホウ酸４質量部を含む水溶液１００質量部に浸漬し、５０℃で６倍に搬送方向に延伸して偏光子を作った。
【０１６０】
上記偏光子の両面に上記ケン化処理したコニカミノルタタックＫＣ４ＵＹを、完全ケン化型ポリビニルアルコール５％水溶液を接着剤として、偏光子の透過軸と偏光板保護フィルムの面内遅相軸が平行になるように各々貼り合わせ比較偏光板２０１を作製した。
【０１６１】
なお、厚さ５０μｍの長尺ロールポリビニルアルコールフィルムを１０倍に搬送方向に延伸したが、コニカミノルタタックＫＣ４ＵＹと貼合する際にしわが寄り、試料を作製することができなかった。
【０１６２】
《評価》
作製した試料、比較例の評価を実施した。
（偏光度）
偏光板について平行透過率と直行透過率を測定し、下記式にしたがって偏光度を算出した。そして、比較２０１の偏光板を１００とした場合に対しての相対的な値で示した。結果を表１に示す。
【０１６３】
偏光度Ｐ＝（（Ｈ０−Ｈ９０）／（Ｈ０＋Ｈ９０））１／２×１００
Ｈ０  ：平行透過率
Ｈ９０：直行透過率
＜液晶表示装置の作製＞
視野角測定を行う液晶パネルを以下のようにして作製し、液晶表示装置としての特性を評価した。
【０１６４】
ＳＯＮＹ製４０型ディスプレイＫＬＶ−４０Ｊ３０００のあらかじめ貼合されていた両面の偏光板を剥がして、上記作製した偏光板１０１〜１１６をそれぞれ液晶セルのガラス面の両面に貼合した。
【０１６５】
その際、その偏光板の貼合の向きは、コニカミノルタタックＫＣ４ＵＹの面が、液晶セル側となるように、かつ、あらかじめ貼合されていた偏光板と同一の方向に吸収軸が向くように行い、液晶表示装置１０１〜１１６、２０１を各々作製した。
【０１６６】
この液晶表示装置について正面コントラストについて評価した。結果を表１に示す。
【０１６７】
《正面コントラストの評価》
２３℃５５％ＲＨの環境で、各々の液晶表示装置のバックライトを１週間連続点灯した後、測定を行った。測定にはＥＬＤＩＭ社製ＥＺ−Ｃｏｎｔｒａｓｔ１６０Ｄを用いて、液晶表示装置で白表示と黒表示の表示画面の法線方向からの輝度を測定し、その比を正面コントラストとした。
【０１６８】
正面コントラスト＝（表示装置の法線方向から測定した白表示の輝度）／（表示装置の法線方向から測定した黒表示の輝度）
◎：比較２０１に対して１０％以上のコントラスト
○：比較２０１に対して５〜１０％のコントラスト
△：比較２０１に対して０〜５％のコントラスト
×：比較２０１と同等のコントラスト
××：比較２０１と同等未満のコントラスト
【０１６９】
【表１】
2009258218.tif 000003
【０１７０】
表１からわかるように、本発明によれば、薄膜の偏光板を作製することができた。また、薄くすることによりコントラストも改善できた。
【図面の簡単な説明】
【０１７１】
【図１】本発明に係わる製造装置の断面図である。
【符号の説明】
【０１７２】
１  押出し機
２  フィルター
３、３’、３”  スタチックミキサー
４  流延ダイ
１１  第１冷却ドラム
１２  第２冷却ドラム
１３  第３冷却ドラム
１４  剥離ロール
１５  ダンサーロール
１６  乾燥機
１７  スリッター
１８  エンボスリング
１９  バックロール
２０  巻取り機
３０  水中テンター
３１−１  水槽１
３１−２  水槽２
３２  乾燥機
Ｃ  コーター
Ｆ  巻き取られた偏光板
【図１】
2009258218.tif 000004